(57)【特許請求の範囲】
【請求項１】
セルロース系物質を解砕・微粉砕し燐酸溶液に混合、分散させ、１００℃以下で、紫外線照射しながらセルロースを分解することを特徴とする単糖類の製造方法。
【請求項２】
二酸化チタンの存在下にセルロース系物質を分解することを特徴とする請求項１記載の単糖類の製造方法。
【請求項３】
金属の存在下にセルロースを分解することを特徴とする請求項１または２何れか記載の単糖類の製造方法。
【請求項４】
請求項１ないし３何れか一項記載の単糖類の製造方法に引き続き、この単糖類を酵素によってアルコール発酵させることを特徴とするエタノールの製造方法。
【請求項５】
単糖類がグルコースおよび／またはキシロースである請求項１ないし４何れか一項記載の方法。
【請求項６】
セルロース系物質が、紙、木材、稲藁、籾殻、古紙、枯葉、建築廃材中の木材や間伐材、風倒木である請求項１ないし４何れか一項記載の方法。
【請求項７】
燐酸溶液のリン酸濃度が５０％以上であることを特徴とする請求項１ないし５何れか一記載の方法。
【請求項８】
金属がステンレス鋼であることを特徴とする請求項３ないし６何れか一項記載の方法。                                                                                
【発明の詳細な説明】
【技術分野】
【０００１】
この発明は、セルロース系物質を酸と紫外線照射とによってグルコース・キシロース等の単糖類を生成する方法、および、これを酵素等の既存技術によってアルコールを生成させる方法に関する分野に係わるものである。                                                                                
【背景技術】
【０００２】
（着目点）
アルコールの生成は、昔から酵素による糖のアルコール発酵がよく知られている。
近年のエネルギー事情から、アルコール燃料が注目され、ガソリンに３％のエタノールを混合したＥ３プロジェクトが日本でも始動し始めてきており、脱化石燃料が叫ばれて久しい。
しかし、石油をエタノールに置換するには、原料である多量の糖（グルコース、果糖、蔗糖など）の確保が必要であるが、サトウキビ等でも茎の１０ないし２０％の蔗糖収量であり、その大部分の茎や葉は、分解し難いリグノセルロースとなっており、そのままでは酵素によって短時間でアルコールにすることは困難である。
【０００３】
（従来の技術）
近年、このリグノセルロースを工業的に分解してグルコースの製造およびエタノールの製造方法が注目され、代表的なものとして特開昭６１−２６１３５８、特開昭６２−７９２３０、特開平２−１０１０９３、特開平５−１４０３２２＆−１４０３２３、特開平６−１２２７７＆−２２６７１１、特開平７−１１８２９３、特開平８−１５７６６６、特開平８−２２５６５３、特開平８−２６０２３１、特開平８−２９９０００、特開平１０−６６５９４、特開平１０−１１０００１、特開平１０−２５１５２２、特開平１１−３６１９１＆−３２５９２１、特開２００２−８５１００、特開２００３−２１３５８４、特開２００３−３４２２８９、特開２００５−１６８３３５、特開２００５−２３９９７９、特開２００５−４０１０６＆−２６３５２７、特開２００６−７５００７＆−２８１０３７、特開WＯ００−５３８３２等が開示されている。
基本的に、ａ）でん粉質・糖質原料からのエタノール製造プロセス，ｂ）セルロース系資源を酸等（超／亜臨界状態を含む）で加水分解し、糖化させてのエタノール製造プロセス、ｃ）セルロース系資源を酵素法によって糖化し、エタノール製造プロセスの３種類の方法が取られている。
【０００４】
セルロースの生分解するため、リン酸とチタンとによってセルロースを処理するようにした、特開平８−１５７６４４＆特開平１１−３６１９１、特開平８−２６０２３１、特開WＯ００−５３８３２では、酢酸セルロース等からなるタバコフィルター等が自然界に放置、廃棄されても環境汚染の虞れが少ないというものであり、積極的に紫外線を照射して分解させ、有用な単糖類を得るようにするこの発明とは本質的に異なる。
【０００５】
即ち、セルロースをリン酸と酸化チタンとで処理することによって光分解性を付与させるが、自然環境下でセルロースを完全に分解させてしまうには限度があり、酵素や微生物で分解し易くしているだけの目的でタバコのポイ捨て対策程度としてしか活用できない技術であると言える。
【０００６】
次に、植物繊維を高濃度リン酸で溶解し、ハロゲン化水素触媒と接触させる、例えば特開平８−２９９０００では、ハロゲン化ガスを使用することから、非常に危険な上、ガスの回収やガスによる腐食などが懸念される。
【０００７】
また、それ以前のリグノセルロースの溶解方法、例えば特開昭６１−２６１３５８、特開昭６２−７９２３０、特開平２−１０１０９３、特開平５−１４０３２２＆−１４０３２３、特開平６−１２２７７＆−２２６７１１、特開平７−１１８２９３、その後の特開２０００−２７３１８３＆−３２５９２１、特開２００３−３４２２８９、特開２００６−２８０４０等は、リグノセルロースにフェノールやアルコールなどの有機溶剤を加え、１００ないし３００℃に加熱する方法であり、有機溶剤の蒸発飛散を防ぐために高圧釜での処理となっており、また引火の危険性を孕んでいる。
【０００８】
その後の特開平１０−１１０００１、特開平１０−２５１５２２、特開平１０−６６５９４、特開平１０−１１０００１でも、グルコースに分解するためにはセルラーゼ（酵素）を用いて分解している。
【０００９】
また、特開平１０−２５１５２２では、リグノセルロースを２５０ないし３００℃に加熱、炭化しているが、通常２７０℃前後が木材の発火点であり、無酸素状態とする必要があり、有酸素状態では引火の危険性をはらんでいる。
【００１０】
更に、特開２００２−８５１００は、セルロースとランタノイド供給物と２００ないし２７０℃の加圧水蒸気で加水分解する方法であり、特開２００６−２６３５２７はセルロースを超／亜臨界状態で加水分解する方法である。
【００１１】
また、特開２００５−１６８３３５もリグノセルロースを熱水処理し、酵素法で糖化を行う方法であり、特開２００６−２８４０は、高沸点有機溶剤で１９０ないし３００℃に加熱し、カラムクロマトグラフィーで分離する方法である。
【００１２】
特開２００５−４０１０６、および特開２００６−７５００７＆−２８１０３７は、セルロース系物質を濃硫酸や希硫酸によるグルコースの生成においては、その後の硫酸の分離と設備錆化に問題を有していることが指摘されている。                                                                
【特許文献１】（１）特開昭６１−２６１３５８  （２）特開昭６２−７９２３０  （３）特開平２−１０１０９３  （４）特開平５−１４０３２２  （５）特開平５−１４０３２３  （６）特開平６−１２２７７  （７）特開平６−２２６７１１  （８）特開平７−１１８２９３  （９）特開平８−１５７６６６  （１０）特開平８−２２５６５３  （１１）特開平８−２６０２３１  （１２）特開平８−２９９０００  （１３）特開平１０−６６５９４  （１４）特開平１０−１１０００１  （１５）特開平１０−２５１５２２  （１６）特開平１１−３６１９１  （１７）特開平１１−３２５９２１  （１８）特開２００２−８５１００  （１９）特開２００３−２１３５８４  （２０）特開２００３−３４２２８９  （２１）特開２００５−１６８３３５  （２２）特開２００５−２３９９７９  （２３）特開２００５−４０１０６  （２４）特開２００５−２６３５２７  （２５）特開２００６−７５００７  （２６）特開２００６−２８１０３７  （２７）特開WＯ００−５３８３２
【発明の開示】
【発明が解決しようとする課題】
【００１３】
（発明の目的）
したがって、この発明の目的は、設備負担が少なく、省エネルギーで危険性が少なく、セルロース系物質を分解させる物質（溶媒および触媒等）の分離・回収・再使用が容易な条件でセルロース系物質を分解し、グルコース、キシロースなどの単糖類を製造する方法を提供しようとするものであり  また、この発明の他の目的とするのは、この得られたグルコースやキシロースをエタノール醗酵によってエタノールを製造する方法を提供することである。
【００１４】
そして、さらに他の目的は、廃棄されている古紙その他のセルロース系物質、例えば枯葉、建築廃材中の木材や間伐材、風倒木等を用い、あるいは稲藁、籾殻をグルコースないしエタノールの製造に供する方法を提供しようとするものであり、また、この発明の別の目的は、セルロースを液化・分解することで、その他多くの工業製品原料や医薬品原料を簡便に製造する方法を提供しようとするものである。                                                              
【課題を解決するための手段】
【００１５】
この発明者らは、上記目的を達成するために鋭意検討の結果、リン酸による加水分解と光分解との併用によってセルロース系物質を分解し、グルコース等を生成することを見出した上、更に、前記光分解を二酸化チタンによって促進して分解させ、グルコース／キシロースの生成量を向上させ得ることを見出したことから、この発明を完成するに至ったものである。
【００１６】
（発明の構成）
この発明は、以下のとおりの構成から成り立っている。すなわち、
（１）  セルロース系物質を解砕・微粉砕し燐酸溶液に混合分散させ、１００℃以下で、紫外線照射しながらセルロースを分解するようにした構成を、その要旨とする単糖類の製造方法である。
（２）  二酸化チタンの存在下にセルロース系物質を分解するようにした構成からなる上記（１）項記載の単糖類の製造方法である。
（３）  金属の存在下にセルロースを分解するようにした上記（１）または（２）何れか一項記載の単糖類の製造方法。
（４）  上記（１）ないし（３）の何れか一項記載の単糖類の製造方法に引き続き、この単糖類を酵素によってアルコール発酵させるようにした構成からなるエタノールの製造方法ある。
（５）  単糖類がグルコースおよび／またはキシロースである上記（１）ないし（４）何れか一項記載の方法である。
（６）  セルロース系物質が、紙、木材、稲藁、籾殻、古紙、枯葉、建築廃材中の木材や間伐材、風倒木である上記（１）ないし（４）何れか一項記載の方法である。
（７）  燐酸溶液のリン酸濃度が５０％以上である上記（１）ないし（５）何れか一項記載の方法である。
（８）  金属がステンレス鋼である上記（３）ないし（６）何れか一項記載の方法である。                                                                                        
【発明の効果】
【００１７】
以上のとおりの構成からなるこの発明のセルロース系物質よる単糖類並びにエタノールの製造方法によれば、、高温、高圧を要せず、簡易な設備で、且つまた環境に悪影響を及ぼすような材料を使用することもなく、エネルギー効率良くセルロース系物質を分解してグルコース、キシロースなどの単糖類を得ることができ、また、この単糖類を更に既知の酵素分解によってエタノールを製造することができるという効果を有している。
加えて、この発明は、化学薬品や医薬品の原料として有用な多糖類や単糖類の製造を行うことができる上、更にまた、セルロース系物質に、廃棄物として焼却処理されてしまっていた古紙や枯葉、廃木材、稲藁などを、エタノールとして有効利用することができるという利点を備えている。                                                                                              
【発明を実施するための最良の形態】
【００１８】
上記したとおりの構成からなるセルロース系物質よる単糖類並びにエタノールの製造方法の実施に際し、その最良もしくは望ましい形態について説明を加えることにする。
この発明に使用するセルロース系物質は、基本的にセルロースを含む物質であれば、自然に存在するもの、加工されたもの何れも使用することができ、例えば澱粉、紙、木材、稲藁、籾殻、古紙などから、その他のセルロース系物質、例えば枯葉、建築廃材中の木材や間伐材、風倒木などを用いることができる。また、セルロース系物質は、リグニンと結合したリグノセルロース、樹皮を含んでいても差し支えない。
これらのセルロース系物質は、リン酸および紫外線照射の際には、処理をし易くするために、好ましくは解砕・微粉砕される。そのため、この発明の方法に供するセルロース系物質は、好ましくは粒径０．５ｍｍ以下に微粉砕される。
【００１９】
この発明においては、これらのセルロース系物質は、リン酸および紫外線照射によって処理される。
使用するリン酸は、その濃度が高い方が好ましく、５０％以上であれば十分実用に供し得るが、好ましくは７０％以上、より好ましくは８０％以上の高濃度のリン酸を使用するようにする。
５０％よりも濃度の低いリン酸を使用することもできるが、この場合には水分を加温、あるいは減圧下等乾燥雰囲気で処理するようにすべきである。
【００２０】
このセルロース系物質の処理温度は、３０ないし１００℃未満、好ましくは４０ないし８０℃であり、更に好ましくは４０ないし６０℃の温度範囲である。
１００℃以上の温度ではセルロース系物質はレボグルコサンに分解せずに炭化してしまい、この発明の目的である単糖類まで分解することができず、また、セルロース系物質の分解反応中は、乾燥雰囲気で行なうのが好ましい。これは、リン酸中の水分を除去して反応を促進するためである。乾燥雰囲気は、例えば乾燥機内に乾燥剤を使用したり、減圧下に加温するなどによるもので良い。
【００２１】
この発明の方法は、リン酸および紫外線照射によってセルロース系物質を分解し、グルコース、キシロースなどの単糖類に分解することが可能となるものであって、この分解反応は、二酸化チタンの存在下に行なうことによって促進することができる。
二酸化チタンの結晶構造は、ルチル型とアナターゼ型とに大別でき、ルチル型酸化チタンに比べてアナターゼ型酸化チタンは、紫外線などの光線による活性度が非常に高い。そのため、光分解性を高めるためには、アナターゼ型酸化チタンを用いるのが好ましいものの、ルチル型酸化チタンを否定するものではなく、ルチル型であっても、紫外線ランプ照度を上げるか、紫外線ランプの波長の異なる分光の選定（フィリップス社製に多種あり）や照射方法で反応性を高めることができる。
また、現在は可視光線二酸化チタン触媒も開発されているため、ランプを換えるばかりでなく、二酸化チタンを換えることもできる。
【００２２】
二酸化チタンの比表面積および粒子径も紫外線による分解性に大きく影響する。すなわち、酸化チタンの粒子径が小さく、比表面積が大きくなるに連れて、単位重量当り、紫外線などの光線による二酸化チタンの活性化度を高めることができる。
これは、セルロース系物質と二酸化チタンとの接触する面でのみ紫外線による光分解反応が起こるためであり、接触面積が増えることが反応速度に影響する。
そのため、粒子径が小さく、比表面積の大きな二酸化チタンを用いると、少量の添加でセルロース系物質の分解性を高めることができる。
【００２３】
（１）二酸化チタンの比表面積は、空気透過法による比表面積（ブレーン値）２０ｍ2／ｇ以上、好ましくは６０ないし１５０ｍ2／ｇ程度であり、市販の試薬としては５０ないし１５０ｍ2／ｇ程度である場合が多い。
（２）二酸化チタンの一次粒子の平均粒子径は、レーザーマイクロサイザーの測定では、０．００２ないし０．０７μｍ、好ましくは０．０１ないし０．０５μｍ程度であり、試薬類は、０．００５ないし０．０５μｍ程度である場合が多い。
この発明において使用する二酸化チタンとしては、上記（１）比表面積および（２）平均粒子径のいずれか一方の特性を有していればよいが、好ましい二酸化チタンには、前記（１）比表面積、および（２）平均粒子径の双方の特性を有する二酸化チタンが含まれている。
【００２４】
このような二酸化チタンは、
（３）比表面積３０ｍ2 ／ｇ以上、および一次粒子径０．００２ないし０．０７μｍ（例えば、０．００２ないし０．０５μｍ）、さらに好ましくは、比表面積６０ないし１５０ｍ2／ｇ、および一次粒子径０．０１ないし０．０５μｍ程度である。
しかし、粒径を０．０５μｍ以上、例えば０．１μｍ前後のみの粒径とし、リン酸に２０部位以上混入させ、攪拌しながら紫外線を照射させることによってセルロースとの接触面を増やす方法もあり、この手段によってリン酸内の二酸化チタンの分離回収（濾過）が容易となる方法も有効である。
【００２５】
既に述べたように、この発明の方法においては、使用するリン酸の濃度は高い方が好ましいが、低濃度のリン酸でセルロースを処理（加温し水分を蒸発させる方式の場合）する場合、二酸化チタンは光分解性および分散性を高めるため、有機物および／または無機物によって表面処理されているのが好ましい。好ましい処理剤の成分には、リン化合物、多価アルコールおよびアミノ酸から選択された少なくとも１つの成分が含まれ、特にリン化合物と、多価アルコールおよびアミノ酸から選択された少なくとも１つの成分とを組み合せて表面処理した二酸化チタンが好ましいといえるが、燐酸溶液で分解されるものは除かれている。
【００２６】
このような表面処理剤で表面処理された二酸化チタンは、分散性が高く、単位重量当りの利用可能な表面積が増加し、光分解性を高めることができる。
そのため、前記成分で表面処理された二酸化チタンは、二酸化チタンの活性を有効に利用できるため、前記の二酸化チタンと異なり、前記比表面積および／または一次粒子の平均粒子径を必ずしも有していなくてもよい。
【００２７】
上記したリン化合物としては、例えば、酸化リンおよび次亜リン酸、亜リン酸、次リン酸、オルトリン酸、ピロリン酸、三リン酸、メタリン酸、ポリリン酸などのリン酸またはその塩やホスホニウム塩；ホスフィン類、リン酸エステルなどが含まれる。
好ましいリン化合物には、親水性または水溶性リン化合物、例えば、五酸化リンなどの酸化リン、リン酸またはその塩が含まれ、リン酸塩には、例えば、ナトリウム、カリウムなどのアルカリ金属塩、アンモニウム塩などが含まれる。そして、これらのリン化合物は単独または二種以上混合して使用できる。
【００２８】
前記表面処理剤の中、人体に対して安全性の高い化合物、例えば食品添加物として認定されている化合物を用いる場合が多く、このような化合物には、メタリン酸ナトリウム、ピロリン酸ナトリウムなどのリン酸とその塩などが含まれる。
同表面処理剤の成分は単独で用いてもよく、二種以上の成分を組み合せて用いるようにしてもよく、好ましい表面処理剤としては、リン酸またはその塩などのリン化合物で親水化処理された二酸化チタンが好ましいといえる。また、二酸化チタンの分散に際しては、界面活性剤や金属石鹸などを用いてもよい。
【００２９】
前記二酸化チタンの表面処理は、慣用の方法、例えば、前記成分を含む溶液への二酸化チタンの浸漬、二酸化チタンへのホソカワミクロン社のナウターミキサーなどを使用し、噴霧などによって行なうことができるが、リン化合物の処理量は、酸化チタン１００重量部に対して０．５ないし５重量部程度を行うと効果が現れる。
【００３０】
二酸化チタンは、光照射による活性およびセルロース系物質の分解効率を高めるため、金属触媒を担持してもよい。遷移金属には、Ｚｒ、Ｖ、Ｃｒ、Ｍｏ、Ｍｎ、Ｆｅ、Ｒｕ、Ｃｏ、Ｒｈ、Ｎｉ、Ｐｄ、Ｐｔ、Ｃｕ、Ａｇ、Ａｕなどがあるが、Ｐｄ、Ｐｔ、Ａｕなどが好ましく、これらの金属は、塩化物などのハロゲン化物、酸化物、錯体などとして担持させてもよい。
二酸化チタン１００重量部に対する前記金属またはその化合物の担持量は、金属換算において０．０１ないし５重量部程度である。
【００３１】
セルロース系物質への二酸化チタンの混合量については、セルロース１００重量部に対して０．０１ないし２０重量部、好ましくは０．２５ないし５重量部程度である場合が多い。
これは、二酸化チタンの含有量が０．０１重量部未満では、光分解性が然程向上せず、２０重量部を越えると、二酸化チタンによる隠蔽性が高くなり、紫外線の透過性が低下する場合があるからである。
【００３２】
前記の二酸化チタンは、慣用の方法でセルロース系物質に最初に分散する場合も有り、例えば、セルロース系物質と二酸化チタンとの混合物を燐酸水溶液に溶融混合して分散させる方法や、セルロース系物質を乾燥状態で二酸化チタンを分散し、種々の混合分散機、例えば、ニーダーなどの溶融混合機、ボールミル、ロットミル、超音波分散機などの分散機といったものの利用ができる。
前記のような親水表面処理を施した二酸化チタンを用いると、二酸化チタンをセルロース系物質中に容易に分散でき、分散安定性を高めることができる。
なお、この発明のセルロースエステル組成物は、前記のアナターゼ型酸化チタンが好ましいが、ルチル型酸化チタンを含んでいてもよい。
また、二酸化チタンは、顔料として、また食品、化粧品などにも利用されており、人体に対する安全性は高い。
【００３３】
この発明のセルロース系物質の光分解反応は、二酸化チタン触媒の外、金属の存在によっても促進することができ、その金属としては、ステンレス鋼が好ましく、反応容器をステンレス鋼として使用することにより、その触媒作用を利用することができる。
また、二酸化チタンを紫外線照射による分解反応を行う方法として、二酸化チタンを塗膜に固着させ、その表面をセルロース系物質を微粉砕し、リン酸に分散させた流体を塗膜表面に凹凸を付け、流体が表面と内部が常に入れ替わる状態としながら薄く流して紫外線を照射し、均一に酸化チタンの分解反応を促進させる方法がある。
【００３４】
セルロース系物質を微粉砕し、リン酸に分散させた流体を流しながらネット上に酸化チタンを固着させた網目を通過させつつ紫外線を照射する方法や、セルロース系物質を微粉砕し、燐酸溶液と酸化チタンとを分散させた溶液の流体を外部や内部から紫外線照射を行いながら反応させる方法もある。
また、バッチ式で反応槽にセルロース系物質を微粉砕し、リン酸と二酸化チタン粉末とに分散させ、撹拌しながら紫外線を内部または表面およびその両方から照射させ反応する方法もある。
また、粉砕したセルロース系物質と二酸化チタンを低濃度燐酸水溶液に分散（分散剤の添加も可）させ、加温しながら紫外線を照射し、水分を蒸発・リン酸を濃縮させ、リン酸の濃度を上げながら反応させる方法もある。
【００３５】
更に、セルロース系物質を高濃度リン酸に浸漬し、ゲル化および膨潤させ、ろ過し過剰のリン酸を分離し、このゲル状物質に二酸化チタンを混合してペースト状とした後、加温しながら紫外線照射を行う方法などもある。
【００３６】
この発明において、紫外線照射と加熱脱水は同時に行なう必要はなく、予め紫外線照射しておいて、その後に乾燥しても良い。更には、セルロース系物質を微粉砕し、微粉末の酸化チタンを混合してリン酸中に分散させ、霧状に噴霧しながら紫外線を照射し、温風でリン酸を濃縮させ加水分解を促進させながら、グルコースを生成させる方法もある。
以下に、この発明を更に詳細に説明していくこととする。
【００３７】
［参考実験１］
セルロース（ＪＫワイプ＝十条キンバリー製実験用ペーパータオル）に１０％リン酸アンモニウム（燐安）水溶液に二酸化チタンを分散させた溶液を含浸処理し、１００℃蒸発乾燥させ燐安のアンモニアを飛ばし、リン酸を濃縮させて反応を促進させたところ、セルロースは脆い炭化シートとなった。
【００３８】
［参考実験２］
セルロース（ＪＫワイプ＝十条キンバリー製実験用ペーパータオル）にリン酸１０％水溶液に二酸化チタンを分散させた溶液を含浸させ、乾燥器８０℃で反応させたが、セルロースは炭化シートとなった。
【００３９】
［参考実験３］
セルロース（ＪＫワイプ＝十条キンバリー製実験用ペーパータオル）にリン酸１０％水溶液を含浸させ、ステンレス網（台所用品の水切り網で縦１ｃｍ間隔の隙間）に載せ、乾燥器内において８０℃で１２Ｈ反応させたセルロースは、一部は炭化し、四隅がグリス状の黒色液化状態となって垂れ落ち、ＳＵＳ網に接触した部分がグリス化して、残りは炭化シート化したため、１ｃｍ幅に切れてしまった。
【００４０】
［参考実験４］
８５％リン酸（関東化学株式会社製の高濃度リン酸。以下、同様）にＪＫワイプを含浸（１．１２ｇに２０ｃｃのリン酸）させ、ステンレスパレットに貼り付け、紫外線を照射しながら１晩処理したＪＫワイプは透明な半液状（ペーストまたはグリス状のべっとりした状態）となった。これを４０℃で乾燥すると1時間程度で液化が始まり、４時間で流動状態となり、６時間で薄い褐色の溶液となり、流動性が更に上がった。
【００４１】
［参考実験５］
８５％リン酸にＪＫワイプを含浸（１．１２ｇに２０ｃｃのリン酸）させ、ステンレス（ＳＵＳ）パレットに貼り付けた上、二酸化チタンを均一になるように振り掛け（０．０５ｇ程度）、紫外線を照射しながら１晩処理したＪＫワイプは、透明な溶液状（ゲルではない。）となった。その後、４０℃の乾燥器に入れると３０分程度で液化が始まり、１時間で流動状態となり、２時間で薄い褐色の溶液となり、流動性が更に上がった。
【００４２】
［参考実験６］
ＰＰ素材のパレットで、８５％リン酸にＪＫワイプを含浸（１．１２ｇに２０ｃｃのリン酸）させ、二酸化チタンを均一に振り掛けて１晩紫外線照射したものは、ＳＵＳパレットの場合とは異なり、ゲル化（液化しない）したものの、その後、乾燥器４０℃１２Ｈで反応させたものは、全体が高粘性溶液状態となり、褐色であった。その後、水を加えても溶解したままであった。
ＰＰパレットで、８５％リン酸にＪＫワイプを含浸（１．１２ｇに２０ｃｃのリン酸）させ、紫外線照射を行わなかったものはゲル化し、その後、乾燥器４０℃１２Ｈで反応させたものは、全体が高粘性溶液状態となり、褐色であった。しかし、水を加えるとゲル状物質が見られるようになった。
【００４３】
［参考実験７］
次に、稲藁（リグノセルロース）を解砕し、繊維は０．５目開きの篩で濾し、篩上の繊維を乾燥し、その後、ステンレスパレットに置き、８５％リン酸を含浸（１．１２ｇに２０ｃｃのリン酸）させて１晩放置した。翌日には約半分が溶解し、残った繊維も溶けて細い状態となっていた。
この半溶解の稲藁を１晩乾燥器４０℃で処理したところ、大部分は溶解したが、一部繊維の太い部分は溶解されずに残った。
更に、稲藁を解砕し、繊維は０．５目開きの篩で濾し、篩上の繊維を乾燥し、その後、ステンレスパレットに置き、８５％リン酸を含浸（１．１２ｇに２０ｃｃのリン酸）させた上、二酸化チタンを振り、紫外線照射して１晩放置したところ、翌日には約８割が溶解し、残った繊維も溶けてかなり細い状態となっていた。
この半溶解の稲藁を１晩乾燥器４０℃で処理したところ、溶解した。（繊維が溶解されずに残ることはなかった。）
その後、稲藁を解砕し、繊維は０．５ｍｍ目開きの篩で濾し、篩下の目開き０．１５ｍｍ篩上の繊維を乾燥したもの２ｇ、これを２５０ｃｃの８５％リン酸を分散させ、４０℃の乾燥器内で攪拌（１８−８ＳＵＳ製）しながら紫外線を照射したところ、４時間で溶解した。
また、稲藁を解砕し、繊維は０．５ｍｍ目開きの篩で濾し、篩下の目開き０．１５ｍｍ篩上の繊維を乾燥したもの４ｇ、これを２５０ｃｃの８５％リン酸と０．５ｇの二酸化チタンを分散させ、６０℃の乾燥器内で攪拌（１８−８ＳＵＳ製）しながら紫外線を照射したところ、３時間で溶解した。
【００４４】
以上の結果から、稲藁を短時間で分解するには、稲藁を細かく粉砕（０．５ｍｍ以下）し、高濃度のリン酸の比率（１：４０以上）を上げ、ステンレスと二酸化チタンとに接触させながら紫外線を照射し、４０ないし６０℃で攪拌・乾燥すると、稲藁は短時間でグルコース・キシロース等に分解することを見出したものである。
【００４５】
［実験１］
セルロース（紙：ＪＫワイプ＝十条キンバリー製実験用ペーパータオルで純粋なバージンパルプ）は、高濃度リン酸に浸漬して室内放置すると、大気中の水分を吸いながら膨潤してゲル状となる。しかし、紫外線を照射した試料（紙）は、多少黄色変したペースト状態化していく。
低温（５℃程度）でセルロース（ＪＫワイプ：十条キンバリー製実験用ペーパータオルで純粋なバージンパルプ）１．１２ｇ（絶乾重量）を８５％リン酸２０ｃｃに浸漬し、東芝製殺菌灯１０Wで１２時間照射すると、セルロースは半透明になり、一部は液化（ゲルではなくなる。）してくる。
その処理したセルロースを、４０℃の乾燥機（シリカゲルを入れ乾燥状態とする。）で乾燥すると、１時間程度で液化が始まり、４時間で流動状態となり、６時間で薄い褐色の溶液となり、流動性が更に上がる。
【００４６】
［実験２］
同様に、低温（５℃程度）で、セルロース（ＪＫワイプ）１．１２ｇを、０．０５ｇのアナターゼ型二酸化チタン（１級試薬）を分散させた８５％リン酸２０ｃｃに浸漬し、東芝製殺菌灯１０Wで１２時間照射すると、セルロースは透明となり、二酸化チタンを加えた方が、加えないものより液化している状態が進行している。
その処理したセルロースを４０℃の乾燥機（シリカゲルを入れ乾燥状態とする。）で乾燥すると、３０分程度で液化が始まり、１時間で流動状態となり、２時間で薄い褐色の溶液となり、流動性が更に上がる。
【００４７】
［実験３］
リグノセルロース(稲藁)は２ｃｍに切断し、ミキサーで解砕して繊維化させ、０．５mmの目開き篩でネット状としてから、乾燥後１．５ｇを０．０５ｇのアナターゼ型二酸化チタン（１級試薬）を分散させた８５％リン酸２０ｃｃに浸漬し、東芝製殺菌灯１０Wで１２時間照射すると、稲藁は黄白色のグリス状（ペースト状）となり、表面は黄色透明の液体となる。
なお、リグノセルロースに二酸化チタンを加えない場合、ネット状のままで表面がべた付く程度の分解であり、溶解やゲル状と表現できる状態ではない。
【００４８】
この二酸化チタンに紫外線処理したリグノセルロースを、上記４０℃の乾燥機に入れ、４時間経過すると、二酸化チタンを混入した試験体は液化し、二酸化チタンを加えない試験体は繊維が残った状態でのゲル化した状態であった。
その後、二酸化チタンを加えない試験体に二酸化チタンを加え、紫外線照射４時間後、４０℃で乾燥すると液化した。（紫外線照射と加熱を同時に行わなくとも分解する。）
乾燥温度を６０℃とした場合、セルロース（ＪＫワイプ）処理時間が約半分の１時間で褐色の液体となり、流動性が高い状態となった。
【００４９】
分解が完了したか否かは、流動化したリン酸処理液体に水を同量加えると、分解が終了していないものはゲル化するが、分解の終了した溶液の場合はゲル化は起こらないことが今回の実験で判明した。なお、この反応が終わっていない溶液を再度加熱し、リン酸濃度を上げ、酸化チタン混入と紫外線照射によって反応を進行させ、反応を終了させることができる。
【００５０】
この反応が終了し、分解したセルロース（グルコース等）を含むリン酸溶液は、消石灰または水酸化アルミニウムか水酸化鉄の何れかを混合、中和し、リン酸分をリン酸カルシウム（リン酸アルミ、リン酸鉄）などとすることによって沈殿、分離できる。（その後、既存の技術によって分離したリン酸カルシウムを酸性とし、再溶解させ、炭酸ガスで炭酸カルシウムとリン酸とに分離し、リン酸は再利用し、分離した炭酸カルシウムを脱水、乾燥し、過熱すると生石灰となり、水と反応して消石灰とし、リン酸および石灰として再使用できる。
【００５１】
また、逆浸透膜を使用するようにしてもリン酸および二酸化チタンを分離することができ、再度セルロースを分解するために利用できる。
また、特殊カチオン交換樹脂などのカラム充填塔での分離法（特開２００５−２３９９７９）やシリカゲルクロマトグラフィー等のカラムクロマトグラフィーにかけて、アンヒドロ糖の溶出画分の溶離液を留去する方法（特開２００６−２８０４０）などが知られている。
【００５２】
更には、逆浸透膜などでリン酸を分離したグルコース溶液にもリン酸が極微量混入する場合がある。
しかし、その後のアルコール発酵でリン酸は酵素の活動エネルギーとなるため、硫酸のような酵素活動の弊害となることはない。
また、処理されず残った残渣へも微量のリン酸が含まれるが、これら残渣は植物の肥料としての再利用、処理が可能であり、更には、リン酸を含んだ状態で１００℃以上に加熱すると、セルロース系物質残渣は炭化し吸着材などへの利用や、４５０℃で１分の処理を行った場合は電磁波吸収素材となる。
以下に実施例を示し、この発明をより具体的に説明していくこととするが、この発明の構成が、これらの実施例によって限定されるものではないことは言うまでもない。                        
【実施例１】
【００５３】
紙状セルロース（ＪＫワイプ）１枚絶乾重量１．１２ｇに８９％リン酸（ラサ工業株式化社製の高濃度リン酸。以下、同様。）２０ｃｃを加えた上、常温（５℃）下で東芝製殺菌灯１０Ｗによって２４時間紫外線を照射する。
その後、シリカゲルを入れた４０℃乾燥機に入れ、２４時間乾燥加熱を行う。この操作によるサンプル作成を５回繰り返し、３００ｃｃ（固形分３０ｇ）作成した。このサンプルの分析値を、下記の表１に示す。                                                    
【実施例２】
【００５４】
紙状セルロース（ＪＫワイプ）１枚絶乾重量１．１２ｇに８５％リン酸２０ｃｃを加えた上、二酸化チタン０．０５ｇ程度を前記紙状セルロースの表面に塗り、常温（５℃）下で東芝製殺菌灯１０Ｗにして２４時間紫外線を照射する。
その後、シリカゲルを入れた４０℃の乾燥機に入れ、２４時間乾燥加熱を行う。この操作によるサンプル作成を５回繰り返し、３００ｃｃ（固形分３０ｇ）作成した。このサンプルの分析値を、下記の表１に示す。                                                          
【実施例３】
【００５５】
稲藁２ｇを、水と共にミキサーに入れて解砕した。解砕した繊維を篩で濾し取って乾燥し、この乾燥解砕繊維１．２ｇ程度に８５％リン酸２０ｃｃを加えた上で、二酸化チタン０．０５ｇ程度をリン酸液に分散させ、常温（５℃）下、東芝製殺菌灯１０Ｗによって２４時間紫外線を照射する。
その後、シリカゲルを入れた４０℃の乾燥機に入れ、２４時間乾燥加熱を行う。この操作によるサンプル作成を５回繰り返し、３００ｃｃ（固形分３０ｇ）作成した。このサンプルの分析値を、下記の表１に示す。
【００５６】
実施例１ないし３の分析結果〔（財）日本食品分析センターにて分析〕                                
下記試料は、４０℃（シリカゲルで乾燥状態）で２４時間処理した溶液を、数日放置後に分析依頼した。
（  ）内％は、リン酸と水分とを除いたセルロース分解による生成率を示す。
（＊セルロース１．１２ｇ／リン酸８５％    品２０ｃｃ３２．９０２ｇ＝３．４％）                    
【表１】
0004134250.tif 000002
【００５７】
表１から明らかなように、実施例１ないし３でグルコースなどが約１５％得られた。また、酸化チタンの光触媒反応でグルコースの生成率が約２倍に上昇した。
稲藁の場合は、繊維の解砕が不十分であったため、一部セルロースが分解されないまま２．３％残った。
こうして得られたグルコース等単糖を含む生成物から、好ましくは該単糖をＵＦ濾過など適宜方法により分離した後、単糖の水溶液となし、これを既知の方法によりエタノール発酵させ、エタノールを得ることができる。
【要約】
【課題】  設備負担が少なく、省エネルギーで危険性も少なく、セルロース系物質を分解させる物質（溶媒および触媒等）の分離・回収・再使用が容易な条件でセルロース系物質を分解し、グルコース、キシロースなどの単糖類を製造できるようにする新規な方法を提供すると共に、この単糖類から、エタノール醗酵によってエタノールを製造する新規な方法を提供する。
【解決手段】  セルロース系物質を解砕・微粉砕し燐酸溶液に混合分散させ、必要に応じて二酸化チタンの存在下に１００℃以下で、紫外線照射しながらセルロースを分解してしまうようにする単糖類の製造方法である。
【選択図】  なし